(57)【要約】【課題】  耐透水性、耐通気性、耐衝撃性、耐薬品性、成形性に優れ、かつ自然環境において容易に生分解され、燃焼時の発熱量が低く、環境負荷の小さい積層プラスチック製品、特に、化粧品、薬品、又は食品の容器を提供すること。【解決手段】  少なくとも内層、中間層及び外層を有する積層プラスチック製品において、内層及び外層がポリオレフィン樹脂を５０質量％以上含み、中間層が生分解性樹脂を５０質量％以上含む、積層プラスチック製品。【特許請求の範囲】
【請求項１】
少なくとも内層、中間層及び外層を有する積層プラスチック製品において、内層及び外層がポリオレフィン樹脂を５０質量％以上含み、中間層が生分解性樹脂を５０質量％以上含む、積層プラスチック製品。
【請求項２】
生分解性樹脂が、ポリヒドロキシブチレート／バリレート、ポリ−β−ヒドロキシ酪酸、ポリブチレンサクシネート、ポリブチレンサクシネート／アジペート、ポリエチレンサクシネート、ポリカプロラクトン、ポリ乳酸、ポリビニルアルコール、デンプン、変性デンプン、キトサン／セルロース／デンプン及びこれらの２種以上の混合物、又は下記の式Ｉの繰り返し構造単位からなるスルホン酸基含有ポリエステルである請求項１記載の積層プラスチック製品。
式Ｉ  −ＣＯ−Ｒ−ＣＯ−ＯＧＯ−
式中、Ｒは約９７−９９．９モル％のパラフェニレン及び約０．１−３モル％のスルホネート基
【化１】
2006088541.tif 000003
であり、式中Ｍはアルカリ金属又はアルカリ土類金属であり、
Ｇは約６０−８０モル％の−ＣＨ2−ＣＨ2−及び約２０−４０モル％の−（ＣＨ2）2−Ｏ−（ＣＨ2）2−である。
【請求項３】
ポリオレフィン樹脂が、ポリエチレン又はポリプロピレン又はポリエチレン−プロピレンであり、生分解性樹脂がポリ乳酸である請求項１又は２記載の積層プラスチック製品。
【請求項４】
内層及び外層の合計の厚みに対する中間層の厚みが１〜９である請求項１〜３のいずれか１項記載の積層プラスチック製品。
【請求項５】
ポリオレフィン樹脂が、３０質量％以下の生分解誘導促進剤を含有する請求項１〜４のいずれか１項記載の積層プラスチック製品。
【請求項６】
化粧品、薬品、又は食品の容器である、請求項１〜５のいずれか１項記載の積層プラスチック製品。
【発明の詳細な説明】
【技術分野】
【０００１】
本発明は、積層プラスチック製品に関し、特に、耐透水性、耐通気性、耐衝撃性、耐薬品性、成形性に優れ、かつ自然環境において容易に生分解され、燃焼時の発熱量が低く、環境負荷が小さい積層プラスチック製品に関する。
【背景技術】
【０００２】
使用済みの汎用樹脂が環境に重大な悪影響を及ぼすことから、これらの汎用樹脂に代わるものとして各種の生分解性樹脂製品が提案されている。しかし、これらの生分解性樹脂は、環境において自然に生分解されるという性質を有するものの、汎用樹脂と比較して耐透水性、耐通気性、耐衝撃性、耐薬品性等に劣るものが多く、化粧品、薬品、食品等の液体や粉体の容器として使用すると、収容物が空気や水分によって経時変化したり、容器自体が劣化してしまう等の問題があった。
【０００３】
この問題を解消するために、内層と外層を有する積層プラスチック製品において、外層の構成成分の50質量％以上が生分解性樹脂であり、内層がポリオレフィン樹脂であることを特徴とする生分解性プラスチック製品が提案されている（特許文献１参照）。しかし、内層として使用するポリオレフィン樹脂自体は生分解性ではないため、自然環境において完全には生分解されないという問題があることに加え、これらのポリオレフィン樹脂は燃焼時の発熱量が大きく、焼却炉を損傷しやすいという問題もあった。
【０００４】
また、環境において自然に生分解されるという性質を有し、かつ、汎用樹脂と比較して同等の耐透水性、耐通気性、耐衝撃性、耐薬品性等を有する樹脂として、テレフタル酸、エチレングリコール、ジエチレングリコール、５−スルホイソフタル酸を共重合したポリエステルが提案されている（特許文献２参照）。しかし、このポリエステルは成形性が悪いという問題があった。
【０００５】
【特許文献１】特開２００１−２２５４３０
【特許文献２】特表平５−５０７１０９
【発明の開示】
【発明が解決しようとする課題】
【０００６】
従って、本発明の目的は、耐透水性、耐通気性、耐衝撃性、耐薬品性、成形性に優れ、かつ自然環境において生分解されやすく、燃焼時の発熱量が低く、環境負荷が小さい積層プラスチック製品、特に、化粧品、薬品、又は食品の容器を提供することである。
【課題を解決するための手段】
【０００７】
本発明の上記課題は、少なくとも内層、中間層及び外層を有する積層プラスチック製品において、内層及び外層をポリオレフィン樹脂で構成し、中間層を生分解性樹脂で構成することにより達成される。
本発明は以下の積層プラスチック製品を提供するものである。
１．少なくとも内層、中間層及び外層を有する積層プラスチック製品において、内層及び外層がポリオレフィン樹脂を５０質量％以上含み、中間層が生分解性樹脂を５０質量％以上含む、積層プラスチック製品。
２．生分解性樹脂が、ポリヒドロキシブチレート／バリレート、ポリ−β−ヒドロキシ酪酸、ポリブチレンサクシネート、ポリブチレンサクシネート／アジペート、ポリエチレンサクシネート、ポリカプロラクトン、ポリ乳酸、ポリビニルアルコール、デンプン、変性デンプン、キトサン／セルロース／デンプン及びこれらの２種以上の混合物、又は下記の式Ｉの繰り返し構造単位からなるスルホン酸基含有ポリエステルである上記１記載の積層プラスチック製品。
式Ｉ  −ＣＯ−Ｒ−ＣＯ−ＯＧＯ−
式中、Ｒは約９７−９９．９モル％のパラフェニレン及び約０．１−３モル％のスルホネート基
【０００８】
【化１】
2006088541.tif 000002
であり、式中Ｍはアルカリ金属又はアルカリ土類金属であり、
Ｇは約６０−８０モル％の−ＣＨ2−ＣＨ2−及び約２０−４０モル％の−（ＣＨ2）2−Ｏ−（ＣＨ2）2−である。
３．ポリオレフィン樹脂が、ポリエチレン又はポリプロピレン又はポリエチレン−プロピレンであり、生分解性樹脂がポリ乳酸である上記１又は２記載の積層プラスチック製品。
４．内層及び外層の合計の厚みに対する中間層の厚みが１〜９である上記１〜３のいずれか１項記載の積層プラスチック製品。
５．ポリオレフィン樹脂が、３０質量％以下の生分解誘導促進剤を含有する上記１〜４のいずれか１項記載の積層プラスチック製品。
６．化粧品、薬品、又は食品の容器である、上記１〜５のいずれか１項記載の積層プラスチック製品。
【発明の効果】
【０００９】
本発明の積層プラスチック製品は、耐透水性、耐通気性、耐衝撃性、耐薬品性、成形性に優れ、かつ自然環境において容易に生分解され、燃焼時の発熱量が低く、環境負荷が小さい。
【発明を実施するための最良の形態】
【００１０】
本発明は、少なくとも内層、中間層及び外層を有する積層プラスチック製品において、内層及び外層がポリオレフィン樹脂を５０質量％以上、好ましくは８０質量％以上、最も好ましくは１００質量％含み、中間層が生分解性樹脂を５０質量％以上、好ましくは８０質量％以上、最も好ましくは１００質量％含む、積層プラスチック製品である。
【００１１】
本発明に使用される生分解性樹脂としては、ポリヒドロキシブチレート／バリレート、ポリ−β−ヒドロキシ酪酸、ポリブチレンサクシネート、ポリブチレンサクシネート/アジペート、ポリエチレンサクシネート、ポリカプロラクトン、ポリ乳酸、ポリビニルアルコール、デンプン、変性デンプン、セルロースアセテート、キトサン/セルロース/デンプン及びこれらの２種以上の混合物、又は上記の式Ｉの繰り返し構造単位からなるスルホン酸基含有ポリエステル等が挙げられる。
具体的な市販品の例としては、テラマック（登録商標）（ポリ乳酸：ユニチカ）、ノボン（登録商標）（デンプン（合成）：ノボン・ジャパン）、ビオノーレ（登録商標）（ポリブチレンサクシネート、ポリブチレンサクシネート/アジペート：昭和高分子）、レイシア（登録商標）（ポリ乳酸：三井化学）、ラクトロン（登録商標）（カネボウ製）、プラクセル（登録商標）（ダイセル化学製）等が挙げられる。また、上記式Ｉの繰り返し構造単位からなるスルホン酸基含有ポリエステルは、例えば、特表平５−５０７１０９号公報記載の方法により製造することができ、市販品としては、デュポン株式会社製の生分解性ポリエステル「バイオマックス」（登録商標）がある。特に好ましい生分解性樹脂はポリ乳酸である。
【００１２】
本発明に使用されるポリオレフィン樹脂としては、例えば、ポリエチレン、ポリプロピレン、ポリエチレン−プロピレン、ポリ塩化ビニル等が挙げられる。特にポリエチレン、ポリプロピレン、ポリエチレン−プロピレンが好ましい。本発明のプラスチック製品の内層及び外層はこれらポリオレフィン樹脂のみで構成されていてもよいが、生分解誘導促進剤（例えば、デグラ・ノボン（登録商標）（ノボン・ジャパン））を３０質量％以下、好ましくは２０質量％以下含有しても良い。
【００１３】
本発明の積層プラスチック製品において、内層及び外層の合計の厚みに対する中間層の厚みは好ましくは１〜９、さらに好ましくは２〜８である。中間層の厚み比が上記範囲より薄いと耐透水性、耐通気性、耐衝撃性、耐薬品性、成形性は優れるが、生分解性が低くなり、燃焼時の発熱量が高く環境負荷が大きくなり好ましくない。また、中間層の厚み比が上記範囲より厚いと、生分解性が高く、燃焼時の発熱量が低くなり環境負荷は小さくなるが、耐透水性、耐通気性、耐衝撃性、耐薬品性、成形性が低下する。
内層及び外層の厚みの比は好ましくは１：５〜５：１、さらに好ましくは１：２〜２：１である。本発明の積層プラスチック製品の内層、中間層及び外層の合計の厚みは、特に制限はなく、一般的な化粧品、医薬品、食品等のプラスチック製容器の厚みとほぼ同様であり、好ましくは０．５〜５mm、さらに好ましくは０．７〜１．５mmである。
【００１４】
本発明において内層、外層、中間層それぞれ、複数層設けることもできる。その場合各層の厚みは同一でも異なっていても良い。
また本発明において、各層間には接着層を設けても良い。接着層としては、例えば、ＳＦ−７３０（三井化学）や、各層の成分の混合物（例えば、１：１の混合物）が挙げられる。
【００１５】
本発明のプラスチック製品の用途として好ましいものは、化粧品、医薬品、食品等の容器である。
本発明のプラスチック製品は通常の成形方法、例えば、中空成形、ブロー成形等により成形できる。成形温度は通常、１５０〜１８０℃、好ましくは１６０〜１７０℃程度が適当である。
【実施例１】
【００１６】
内層及び外層樹脂としてポリエチレン樹脂（日本ポリエチレン株式会社：ＫＢ１４８Ａ）を、中間層樹脂としてテラマック（登録商標）（ポリ乳酸：ユニチカ）を使用し、有限会社鈴木鉄工製、多層中空成形機（ＴＢ−ＳＷ−７Ｐ）を用いて、１６０℃の成形温度で成形し、内層の厚み９０μｍ、中間層の厚み４７０μｍ、外層の厚み２５０μｍ、寸法（直径５８．５mm、高さ１３７mm、厚み８１０μｍ）の容器を作成した。この容器は、化粧品、医薬品、食品等の容器として使用可能である。
この容器の燃焼時の発熱量は、全体をポリエチレン樹脂（日本ポリエチレン株式会社：ＫＢ１４８Ａ）で作成した容器のそれに対して約７１％であった。